(57)【特許請求の範囲】
【請求項１】
ハードコート層と、基材フィルムと、光学調整層と、を順に積層してなる透明導電層形成用積層体であって、
前記ハードコート層が、下記（Ａ）〜（Ｂ）成分を含み、下記（Ｂ）成分としてのシリカ微粒子が反応性シリカ微粒子であるハードコート層形成用組成物を光硬化してなることを特徴とする透明導電層形成用積層体。
（Ａ）活性エネルギー線硬化性樹脂                        １００重量部
（Ｂ）シリカ微粒子                                １５〜１００重量部
【請求項２】
前記（Ｂ）成分としてのシリカ微粒子の体積平均粒子径（Ｄ５０）を１０〜１００ｎｍの範囲内の値とすることを特徴とする請求項１に記載の透明導電層形成用積層体。
【請求項３】
前記（Ｂ）成分としてのシリカ微粒子が中実シリカ微粒子であることを特徴とする請求項１または２に記載の透明導電層形成用積層体。
【請求項４】
前記ハードコート層形成用組成物が（Ｃ）成分としてフッ素系レベリング剤を含むとともに、当該フッ素系レベリング剤の配合量を、前記（Ａ）としての活性エネルギー線硬化性樹脂１００重量部に対して、０．０１〜０．２重量部の範囲内の値とすることを特徴とする請求項１〜３のいずれか一項に記載の透明導電層形成用積層体。
【請求項５】
前記ハードコート層の膜厚を０．５〜５μｍの範囲内の値とすることを特徴とする請求項１〜４のいずれか一項に記載の透明導電層形成用積層体。
【請求項６】
前記ハードコート層を第１のハードコート層とした場合に、前記基材フィルムと、前記光学調整層との間に、第２のハードコート層を有することを特徴とする請求項１〜５のいずれか一項に記載の透明導電層形成用積層体。
【請求項７】
前記第２のハードコート層が、前記第１のハードコート層と同じハードコート層形成用組成物を光硬化してなるとともに、前記第１のハードコート層と同じ膜厚を有することを特徴とする請求項６に記載の透明導電層形成用積層体。
【請求項８】
ハードコート層と、基材フィルムと、光学調整層と、透明導電層と、を順に積層してなる透明導電性フィルムであって、
前記ハードコート層が、下記（Ａ）〜（Ｂ）成分を含み、下記（Ｂ）成分としてのシリカ微粒子が反応性シリカ微粒子であるハードコート層形成用組成物を光硬化してなることを特徴とする透明導電性フィルム。
（Ａ）活性エネルギー線硬化性樹脂                        １００重量部
（Ｂ）シリカ微粒子                                １５〜１００重量部
【請求項９】
前記透明導電層が、エッチングによりパターン化されていることを特徴とする請求項８に記載の透明導電性フィルム。
【発明の詳細な説明】
【技術分野】
【０００１】
本発明は、透明導電層形成用積層体および透明導電性フィルムに関する。
特に、ハードコート層における耐エッチング性に優れ、透明導電層のパターン形状を安定的に不可視化することができ、かつ、得られる透明導電性フィルムにおけるアンチブロッキング性に優れた透明導電層形成用積層体およびそれを用いた透明導電性フィルムに関する。
【背景技術】
【０００２】
従来、画像表示部に直接触れることにより情報を入力できるタッチパネルは、光透過性の入力装置をディスプレイ上に配置してなるものである。
かかるタッチパネルの代表的な形式としては、２枚の透明電極基板をそれぞれの透明電極層が向かい合うように隙間を設けつつ配置してなる抵抗膜式タッチパネルや、透明電極膜と指との間に生じる静電容量の変化を利用する静電容量式タッチパネルが存在する。
【０００３】
このうち、静電容量式タッチパネルでは、指のタッチ位置を検出するためのセンサーとして、大別して透明導電層がガラス基材上に積層されてなるガラスセンサーと、透明導電層が透明プラスチックフィルム基材上に積層されてなるフィルムセンサーとが存在する。
特にフィルムセンサーにおいては、ライン状にパターン化された透明導電層を備えた透明導電性フィルム２枚を、それぞれのパターンが互いにクロスするように配置することにより、格子状のパターンが形成されることが多い。
【０００４】
しかしながら、このように透明導電層をパターン化した場合、パターン部と非パターン部との境界部分が視認されやすくなってしまい、静電容量式タッチパネルの見栄えが悪くなるという問題が見られた。
そこで、かかる問題を解決するための技術が開示されている（例えば、特許文献１参照）。
【０００５】
すなわち、特許文献１には、透明基材と、易接着層と、屈折率調整層とをこの順で含むハードコート基材であって、屈折率調整層の波長５５０ｎｍにおける屈折率が１．６０〜１．９０であり、屈折率調整層の厚さが、０．３〜５μｍであり、易接着層の波長５５０ｎｍにおける屈折率が、１．５６〜１．７０であることを特徴とするハードコート基材が開示されている。
また、透明基材における屈折率調整層が形成されている側とは反対側に、アンチブロッキング性を有する、フィラーを含んだ機能付与層をさらに積層することが記載されている。
【先行技術文献】
【特許文献】
【０００６】
【特許文献１】特開２０１３−２０２８４４号公報（特許請求の範囲）
【発明の概要】
【発明が解決しようとする課題】
【０００７】
しかしながら、特許文献１に開示されているハードコート基材は、透明導電層をエッチングによりパターン化する際に、フィラーを含んだ機能付与層がエッチング液により侵食されやすく、それにより透明導電層のパターン形状を安定的に不可視化することが困難になるという問題が見られた。
より具体的には、近年、スマートフォン等の生産増加に伴い、エッチング処理の迅速化が要求されており、特に、エッチング処理の最終工程である残留したフォトレジストを除去するためのアルカリ処理には、例えば、４０℃に加温した５重量％の水酸化ナトリウム水溶液を用いる場合がある。
このような過酷なアルカリ処理を行った場合、特許文献１に開示されているハードコート基材では機能付与層におけるフィラーが溶けたり、脱落したりしやすく、その結果、安定的に透明導電層のパターン形状を不可視化することが困難になるという問題が見られた。
【０００８】
そこで、本発明者等は、以上のような事情に鑑み、鋭意努力したところ、透明導電層形成用積層体の最裏面であるハードコート層を形成する際に、活性エネルギー線硬化性樹脂に対し、反応性シリカ微粒子を所定の範囲で配合してなるハードコート層形成用組成物を用いることにより、上述した問題を解決できることを見出し、本発明を完成させたものである。
すなわち、本発明の目的は、ハードコート層における耐エッチング性に優れ、透明導電層のパターン形状を安定的に不可視化することができ、かつ、得られる透明導電性フィルムにおけるアンチブロッキング性に優れた透明導電層形成用積層体およびそれを用いた透明導電性フィルムを提供することにある。
【課題を解決するための手段】
【０００９】
本発明によれば、ハードコート層と、基材フィルムと、光学調整層と、を順に積層してなる透明導電層形成用積層体であって、ハードコート層が、下記（Ａ）〜（Ｂ）成分を含み、（Ｂ）成分としてのシリカ微粒子が反応性シリカ微粒子であるハードコート層形成用組成物を光硬化してなることを特徴とする透明導電層形成用積層体が提供され、上述した問題を解決することができる。
（Ａ）活性エネルギー線硬化性樹脂                        １００重量部
（Ｂ）シリカ微粒子                                １５〜１００重量部
すなわち、本発明の透明導電層形成用積層体であれば、その最裏面であるハードコート層を形成する際に用いるハードコート層形成用組成物が、活性エネルギー線硬化性樹脂に対し、シリカ微粒子を比較的少ない範囲で含むことから、過酷なアルカリ処理を含むエッチング処理を行った場合であっても、ハードコート層におけるシリカ微粒子が溶けたり、脱落したりすることを効果的に抑制することができる（以下、かかる効果を「耐エッチング性」と称する場合がある）。
その結果、ハードコート層の膜厚および屈折率が変化することを抑制することができ、ひいてはハードコート層の光学特性が変化することを抑制できることから、透明導電層のパターン形状を安定的に不可視化することができる。
また、シリカ微粒子を反応性シリカ微粒子とすることで、ハードコート層に対してシリカ微粒子を強固に固定することができることから、より効果的に耐エッチング性を向上させることができる。
また、ハードコート層におけるシリカ微粒子が溶けたり、脱落したりすることを効果的に抑制できることから、ハードコート層の表面においてシリカ微粒子に起因して形成される微細な表面凹凸が効果的に保持される。
その結果、得られる透明導電性フィルムをロール状に巻き取った際に、直接接触するフィルムの表裏面がブロッキングすることを効果的に抑制することができる（以下、かかる効果を「アンチブロッキング性」と称する場合がある）。
【００１０】
また、本発明の透明導電層形成用積層体を構成するにあたり、（Ｂ）成分としてのシリカ微粒子の体積平均粒子径（Ｄ５０）を１０〜１００ｎｍの範囲内の値とすることが好ましい。
このように構成することにより、ハードコート層における透明性を低下させることなく、所定のアンチブロッキング性を得ることができる。
【００１１】
また、本発明の透明導電層形成用積層体を構成するにあたり、（Ｂ）成分としてのシリカ微粒子が中実シリカ微粒子であることが好ましい。
このように構成することにより、中空シリカ微粒子と比較して粒子径を小さくすることができることから、アンチブロッキング性を得るために必要とされる量を配合しているにもかかわらず、ハードコート層の透明性を効果的に保持することができる。
【００１３】
また、本発明の透明導電層形成用積層体を構成するにあたり、ハードコート層形成用組成物が（Ｃ）成分としてフッ素系レベリング剤を含むとともに、当該フッ素系レベリング剤の配合量を、（Ａ）成分としての活性エネルギー線硬化性樹脂１００重量部に対して、０．０１〜０．２重量部の範囲内の値とすることが好ましい。
このように構成することにより、ハードコート層におけるシリカ微粒子をより効果的に保護することができることから、さらに効果的に耐エッチング性を向上させることができる。
【００１４】
また、本発明の透明導電層形成用積層体を構成するにあたり、ハードコート層の膜厚を０．５〜５μｍの範囲内の値とすることが好ましい。
このように構成することにより、十分な耐エッチング性を得ることができると同時に、アニール処理を施した際に、透明導電層形成用積層体におけるカールの発生を効果的に抑制することができる。
なお、「アニール処理」とは、透明導電性フィルムにおける透明導電層の電気伝導度を向上させるために、透明導電層形成用積層体上に積層された状態の透明導電層を加熱処理により結晶化する処理を意味する。
【００１５】
また、本発明の透明導電層形成用積層体を構成するにあたり、ハードコート層を第１のハードコート層とした場合に、基材フィルムと、光学調整層との間に、第２のハードコート層を有することが好ましい。
このように構成することにより、基材フィルムからブリードするオリゴマー成分により光学調整層が汚染されることを効果的に抑制することができるばかりか、アニール処理を施した際に、透明導電層形成用積層体におけるカールの発生を効果的に抑制することができる。
【００１６】
また、本発明の透明導電層形成用積層体を構成するにあたり、第２のハードコート層が、第１のハードコート層と同じハードコート層形成用組成物を光硬化してなるとともに、第１のハードコート層と同じ膜厚を有することが好ましい。
このように構成することにより、第１および第２のハードコート層の形成が容易になるとともに、アニール処理を施した際に、透明導電層形成用積層体におけるカールの発生をより効果的に抑制することができる。
【００１７】
また、本発明の別の態様は、ハードコート層と、基材フィルムと、光学調整層と、透明導電層と、を順に積層してなる透明導電性フィルムであって、ハードコート層が、下記（Ａ）〜（Ｂ）成分を含み、（Ｂ）成分としてのシリカ微粒子が反応性シリカ微粒子であるハードコート層形成用組成物を光硬化してなることを特徴とする透明導電性フィルムである。
（Ａ）活性エネルギー線硬化性樹脂                        １００重量部
（Ｂ）シリカ微粒子                                １５〜１００重量部
すなわち、本発明の透明導電性フィルムであれば、所定の透明導電層形成用積層体を用いることから、ハードコート層における耐エッチング性に優れ、透明導電層のパターン形状を安定的に不可視化することができ、かつ、優れたアンチブロッキング性を得ることができる。
また、シリカ微粒子を反応性シリカ微粒子とすることで、ハードコート層に対してシリカ微粒子を強固に固定することができることから、より効果的に耐エッチング性を向上させることができる。
【００１８】
また、本発明の透明導電性フィルムを構成するにあたり、透明導電層が、エッチングによりパターン化されていることが好ましい。
このように構成した場合であっても、ハードコート層における耐エッチング性に優れることにより、透明導電層のパターン形状を安定的に不可視化することができる。
【図面の簡単な説明】
【００１９】
【図１】図１（ａ）〜（ｂ）は、本発明の透明導電層形成用積層体の構成を説明するために供する図である。
【図２】図２は、シリカ微粒子の配合量と、ハードコート層における耐エッチング性およびアンチブロッキング性との関係を説明するために供する図である。
【図３】図３は、本発明の透明導電性フィルムの構成を説明するために供する図である。
【発明を実施するための形態】
【００２０】
［第１の実施形態］
本発明の第１の実施形態は、図１（ａ）に示すように、ハードコート層３ａと、基材フィルム４と、光学調整層２と、を順に積層してなる透明導電層形成用積層体１０であって、ハードコート層３ａが、下記（Ａ）〜（Ｂ）成分を含むハードコート層形成用組成物を光硬化してなることを特徴とする透明導電層形成用積層体１０である。
（Ａ）活性エネルギー線硬化性樹脂                        １００重量部
（Ｂ）シリカ微粒子                                １５〜１００重量部
なお、図１（ａ）においては、基材フィルム４の両面にハードコート３（３ａ、３ｂ）を有する形態の透明導電層形成用積層体１０を一例として示しているが、基材フィルム４と、光学調整層２との間のハードコート層３ｂは省略することができる。
また、光学調整層２についても、高屈折率層２ｂおよび低屈折率層２ａの２層からなる態様を一例として示しているが、１層からなる態様や、３層以上からなる態様の光学調整層２であってもよい。
また、図１（ａ）において、各層中の粒子は、シリカ微粒子や金属酸化物粒子を示す。
以下、本発明の第１の実施形態を、図面を適宜参照して、具体的に説明する。
【００２１】
１．基材フィルム
（１）種類
基材フィルムの種類としては、特に制限されるものではなく、光学用基材として公知の基材フィルムを用いることができる。
例えば、ポリエチレンテレフタレート（ＰＥＴ）、ポリブチレンテレフタレート、ポリエチレンナフタレート（ＰＥＮ）等のポリエステルフィルム、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッ素樹脂フィルム、ポリアミドフィルム、アクリル樹脂フィルム、ノルボルネン系樹脂フィルム、シクロオレフィン樹脂フィルム等のプラスチックフィルムを好ましく挙げることができる。
【００２２】
また、これらの中でも、耐熱性の観点から、ポリエステルフィルム、ポリカーボネートフィルム、ポリイミドフィルム、ノルボルネン系樹脂フィルム、シクロオレフィン樹脂フィルムであることがより好ましい。
また、透明性およびフィルム強度と柔軟性の両立の観点から、特にＰＥＴフィルムであることが好ましい。
【００２３】
（２）膜厚
また、基材フィルムの膜厚を２０〜２００μｍの範囲内の値とすることが好ましい。
この理由は、基材フィルムの膜厚が２０μｍ未満の値となると、基材フィルムの強度が低下することにより、光学調整層における透明導電層の存在部分と非存在部分とでのアニール処理時の歪みの発生を効果的に抑制することができなくなる場合があるためである。一方、基材フィルムの膜厚が２００μｍを超えた値となると、基材フィルムにおける透明性等の光学特性が悪化する場合があるためである。
したがって、基材フィルムの膜厚を３０〜１８０μｍの範囲内の値とすることがより好ましく、５０〜１５０μｍの範囲内の値とすることがさらに好ましい。
なお、「アニール処理」とは、透明導電性フィルムにおける透明導電層の電気伝導度を向上させるために、透明導電層形成用積層体上に積層された状態の透明導電層を加熱処理により結晶化する処理を意味する。
【００２４】
２．ハードコート層
図１（ａ）に示すように、本発明の透明導電層形成用積層体１０を構成するにあたり、少なくとも基材フィルム４における光学調整層２が積層された側とは反対側の面に、ハードコート層３ａを設けることを特徴とする。
この理由は、かかるハードコート層を設けることにより、透明導電層形成用積層体の製造工程において、基材フィルムに耐擦傷性を付与し、光学特性が低下することを防止することができるほか、基材フィルムをロール状に巻き取った場合に基材フィルム同士が貼りつく現象が発生することを抑制することができるためである（以下、かかる効果を「アンチブロッキング性」と称する場合がある）。
【００２５】
また、図１（ａ）に示すように、ハードコート層３ａを第１のハードコート層とした場合に、基材フィルム４と、光学調整層２との間に、第２のハードコート層３ｂを有することが好ましい。
この理由は、かかる第２のハードコート層を有することにより、基材フィルムからブリードするオリゴマー成分により光学調整層が汚染されることを効果的に抑制することができるばかりか、透明導電層形成用積層体におけるカールの発生を効果的に抑制することができるためである。
また、第２のハードコート層が、第１のハードコート層と同じハードコート層形成用組成物を光硬化してなるとともに、第１のハードコート層と同じ膜厚を有することが好ましい。
この理由は、第２のハードコート層をこのように構成することにより、第１および第２のハードコート層の形成が容易になるとともに、アニール処理を施した場合における透明導電層形成用積層体におけるカールの発生をより効果的に抑制することができるためである。
したがって、以下の説明は、第１のハードコート層および第２のハードコート層の両方に共通する内容である。
【００２６】
（１）材料物質
また、本発明におけるハードコート層は、材料物質として下記（Ａ）〜（Ｂ）成分を含むハードコート層形成用組成物を光硬化してなることを特徴とする。
（Ａ）活性エネルギー線硬化性樹脂                        １００重量部
（Ｂ）シリカ微粒子                                １５〜１００重量部
この理由は、ハードコート層を形成する際に用いるハードコート層形成用組成物が、活性エネルギー線硬化性樹脂に対し、シリカ微粒子を比較的少ない範囲で含むことにより、過酷なアルカリ処理を含むエッチング処理を行った場合であっても、ハードコート層におけるシリカ微粒子が溶けたり、脱落したりすることを効果的に抑制することができるためである。
より具体的には、図１（ａ）に示すように、ハードコート層３ａにおけるシリカ微粒子の配合量が少ない場合、樹脂からなるマトリックス部分の存在割合が多くなるため、過酷なアルカリ処理を行った場合であっても、シリカ微粒子がマトリックス部分に効果的に保護され、溶けたり、脱落したりすることを効果的に抑制することができる。
その結果、ハードコート層の膜厚および屈折率が変化することを抑制することができ、ひいてはハードコート層の光学特性が変化することを抑制できる。
一方、図１（ｂ）に示すように、ハードコート層３ａ´におけるシリカ微粒子の配合量が多い場合、樹脂からなるマトリックス部分の存在割合が少なくなるため、過酷なアルカリ処理を行った場合には、シリカ微粒子がマトリックス部分によって十分に保護されず、溶けたり、脱落したりしやすくなる。
したがって、図１（ａ）に示すように、ハードコート層３ａにおけるシリカ微粒子の配合量が少ない本発明の透明導電層形成用積層体１０であれば、光学調整層２の上に形成される透明導電層のパターン形状を安定的に不可視化することができる。
【００２７】
また、ハードコート層におけるシリカ微粒子が溶けたり、脱落したりすることを効果的に抑制していることから、ハードコート層の表面においてシリカ微粒子に起因して形成される微細な表面凹凸が効果的に保持される。
したがって、得られる透明導電性フィルムをロール状に巻き取った際に、直接接触するフィルムの表裏面がブロッキングすることを効果的に抑制することができる。
以下、成分ごとに説明する。
【００２８】
（１）−１  （Ａ）成分：活性エネルギー線硬化性樹脂
（Ａ）成分は、活性エネルギー線硬化性樹脂である。
かかる（Ａ）成分としての活性エネルギー線硬化性樹脂とは、電磁波または荷電粒子線の中でエネルギー量子を有するもの、すなわち、紫外線または電子線等を照射することにより、架橋、硬化する重合性化合物を意味し、例えば、光重合性プレポリマーや光重合性モノマーを挙げることができる。
【００２９】
また、上述した光重合性プレポリマーには、ラジカル重合型とカチオン重合型があり、ラジカル重合型の光重合性プレポリマーとしては、ポリエステルアクリレート系、エポキシアクリレート系、ウレタンアクリレート系、ポリオールアクリレート系等が挙げられる。
【００３０】
また、ポリエステルアクリレート系プレポリマーとしては、例えば、多価カルボン酸と多価アルコールとの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得られる化合物が挙げられる。
また、エポキシアクリレート系プレポリマーとしては、例えば、比較的低分子量のビスフェノール型エポキシ樹脂やノボラック型エポキシ樹脂のオキシラン環に、（メタ）アクリル酸でエステル化することにより得られる化合物が挙げられる。
また、ウレタンアクリレート系プレポリマーとしては、例えば、ポリエーテルポリオールやポリエステルポリオールとポリイソシアネートの反応によって得られるポリウレタンオリゴマーを、（メタ）アクリル酸でエステル化することにより得られる化合物が挙げられる。
さらに、ポリオールアクリレート系プレポリマーとしては、ポリエーテルポリオールの水酸基を（メタ）アクリル酸でエステル化することにより得られる化合物が挙げられる。
なお、これらの重合性プレポリマーは１種単独で用いてもよいし、２種以上を組み合わせて用いてもよい。
【００３１】
一方、カチオン重合型の光重合性プレポリマーとしては、通常、エポキシ系樹脂が使用される。
かかるエポキシ樹脂としては、例えば、ビスフェノール樹脂やノボラック樹脂等の多価フェノール類にエピクロルヒドリン等でエポキシ化して得られる化合物、直鎖状オレフィン化合物や環状オレフィン化合物を過酸化物等で酸化して得られる化合物等が挙げられる。
【００３２】
また、光重合性モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキサイド変性リン酸ジ（メタ）アクリレート、アリル化シクロヘキシルジ（メタ）アクリレート、イソシアヌレートジ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、カプロラクトン変性ジペンタエリスリトールヘキサ（メタ）アクリレート等の多官能アクリレートが挙げられる。
なお、これらの光重合性モノマーは１種単独で用いてもよいし、２種以上を組み合わせて用いてもよい。
【００３３】
（１）−２  （Ｂ）成分：シリカ微粒子
（Ｂ）成分は、シリカ微粒子である。
かかるシリカ微粒子の種類としては、特に制限されるものではないが、中実シリカ微粒子を用いることが好ましい。
この理由は、中実シリカ微粒子であれば、体積平均粒子径が２０ｎｍ以上となる中空シリカ微粒子と比較して粒子径を小さくすることができることから、アンチブロッキング性を得るために必要とされる量を配合しているにもかかわらず、ハードコート層の透明性を効果的に保持することができるためである。
また、高価な中空シリカ微粒子と比較して、経済的にも有利となる。
なお「中実シリカ微粒子」とは、粒子の内部に空洞を有さないシリカ微粒子を意味する。
【００３４】
また、シリカ微粒子が反応性シリカ微粒子であることが好ましい。
この理由は、反応性シリカ微粒子であれば、ハードコート層に対してシリカ微粒子を強固に固定することができることから、より効果的に耐エッチング性を向上させることができるためである。
なお、「反応性シリカ微粒子」とは、重合性不飽和基含有有機化合物が結合したシリカ微粒子であり、シリカ微粒子の表面におけるシラノール基に、該シラノール基と反応し得る官能基を有する重合性不飽和基含有有機化合物を反応させることによって得ることができる。
また、上述した重合性不飽和基としては、例えば、ラジカル重合性のアクリロイル基やメタクリロイル基等が挙げられる。
【００３５】
また、シリカ微粒子の体積平均粒子径（Ｄ５０）を１０〜１００ｎｍの範囲内の値とすることが好ましい。
この理由は、シリカ微粒子の体積平均粒子径（Ｄ５０）をかかる範囲内の値とすることにより、ハードコート層における透明性を低下させることなく、所定のアンチブロッキング性を得ることができるためである。
すなわち、シリカ微粒子の体積平均粒子径（Ｄ５０）が１０ｎｍ未満の値となると、ハードコート層の表面における表面凹凸が過度に小さくなって、アンチブロッキング性を効果的に発現することが困難になる場合があるためである。一方、シリカ微粒子の体積平均粒子径（Ｄ５０）が１００ｎｍを超えた値となると、光の散乱が生じやすくなってハードコート層における透明性が低下しやすくなる場合があるためである。
したがって、シリカ微粒子の体積平均粒子径（Ｄ５０）を１２〜６０ｎｍの範囲内の値とすることがより好ましく、１４〜３０ｎｍの範囲内の値とすることがさらに好ましい。
なお、シリカ微粒子の体積平均粒子径（Ｄ５０）は、例えば、ゼータ電位測定法により求めることができるほか、レーザー回折散乱式粒度分布測定装置を用いて求めることもでき、さらに、ＳＥＭ画像を基に求めることもできる。
【００３６】
また、シリカ微粒子の配合量を、（Ａ）成分としての活性エネルギー線硬化性樹脂１００重量部に対して、１５〜１００重量部の範囲内の値とすることを特徴とする。
この理由は、シリカ微粒子の配合量が１５重量部未満の値となると、ハードコート層の硬度が不十分になったり、ハードコート層の表面に十分な表面凹凸を形成することが困難になり、アンチブロッキング性や粘着剤層等に対する密着性を得ることが困難になったりする場合があるためである。一方、シリカ微粒子の配合量が１００重量部を超えた値となると、過酷なアルカリ処理を含むエッチング処理を行った場合に、ハードコート層におけるシリカ微粒子が溶けたり、脱落したりしやすくなる場合があるためである。
したがって、シリカ微粒子の配合量を、（Ａ）成分としての活性エネルギー線硬化性樹脂１００重量部に対して、２０〜７０重量部の範囲内の値とすることがより好ましく、３０〜５０重量部の範囲内の値とすることがさらに好ましい。
【００３７】
次いで、図２を用いて、シリカ微粒子の配合量と、ハードコート層における耐エッチング性およびアンチブロッキング性との関係を説明する。
すなわち、図２には、横軸にシリカ微粒子の配合量（重量部）を採り、左縦軸に透明導電層形成用積層体におけるアルカリ処理前後での反射率変化量（％）を採った特性曲線Ａと、右縦軸にアンチブロッキング性（相対値）を採った特性曲線Ｂが示してある。
なお、透明導電層形成用積層体におけるアルカリ処理前後での反射率変化量およびアンチブロッキング性の具体的な測定方法については、実施例において記載する。
また、透明導電層形成用積層体におけるアルカリ処理前後での反射率変化量（％）は、アルカリ処理によりハードコート層の膜厚または屈折率もしくは両方が変化することにより、ハードコート層の反射率が変化することから、ハードコート層の耐エッチング性の指標となるものであり、反射率変化量が小さい程、耐エッチング性に優れること意味し、０．５％以下の値であれば、実用上、優れた耐エッチング性を有すると判断できる。
【００３８】
また、アンチブロッキング性の相対値は、実施例に記載するようにして評価したアンチブロッキング性を、下記基準に沿って相対値化した値である。
４：層表面同士が密着しない
１：層表面同士が密着して動かない
【００３９】
まず、特性曲線Ａから理解されるように、反射率変化量は、シリカ微粒子の配合量が増加するのに伴って、急激に増加する傾向がある。
より具体的には、シリカ微粒子の配合量が１００重量部以下の範囲では、反射率変化量を安定的に０．５％以下の値とすることができるものの、シリカ微粒子の配合量が１００重量部を超えると、急激に反射率変化量が増加して、０．５％を超えてしまうことが理解される。
この急激な反射率変化量の増加は、ハードコート層の表面または層自体がアルカリ処理により崩壊したことによるものであると推定される。
【００４０】
また、特性曲線Ｂから理解されるように、アンチブロッキング性の値は、シリカ微粒子の配合量が増加するのに伴って、急激に増加する傾向がある。
より具体的には、シリカ微粒子の配合量が１５重量部未満の範囲では、アンチブロッキング性の値が低いものの、１５重量部以上になると、実用上要求される所定のアンチブロッキング性が得られるようになり、４０重量部以上になると優れたアンチブロッキング性を安定的に得られるようになることが理解される。
したがって、特性曲線ＡおよびＢからは、耐エッチング性と、アンチブロッキング性とを両立させるためには、シリカ微粒子の配合量を１５〜１００重量部の範囲内の値とすべきことが理解される。
【００４１】
（１）−３  （Ｃ）成分：フッ素系レベリング剤
（Ｃ）成分として、フッ素系レベリング剤をさらに含むことが好ましい。
この理由は、フッ素系レベリング剤を含むことにより、ハードコート層におけるシリカ微粒子をより効果的に保護することができることから、さらに効果的に耐エッチング性を向上させることができるためである。
より具体的には、フッ素系レベリング剤が有する撥水性により、ハードコート層におけるシリカ微粒子を、アルカリ処理に用いられるアルカリ成分から効果的に保護することができるためである。
なお、フッ素系レベリング剤の種類としては、従来公知の物を用いることができるが、直鎖のフッ素系レベリング剤と比較して、揮発性が低く熱安定性に優れることから、分岐鎖と二重結合を含む剛直な分子構造のフッ素系レベリング剤が好ましく、このようなフッ素系レベリング剤としては、例えば、ネオス（株）製、フタージェント７６０２Ａ等を挙げることができる。
【００４２】
また、フッ素系レベリング剤の配合量を、（Ａ）成分としての活性エネルギー線硬化性樹脂１００重量部に対して、０．０１〜０．２重量部の範囲内の値とすることが好ましい。
この理由は、フッ素系レベリング剤の配合量が０．０１重量部未満の値となると、ハードコート層におけるシリカ微粒子を効果的に保護することが困難になり、ひいては耐エッチング性を向上させることが困難になる場合があるためである。一方、フッ素系レベリング剤の配合量が０．２重量部を超えた値となると、ハードコート層の表面自由エネルギーが過度に低い値になってしまい、ハードコート層に要求される粘着剤層等に対する所定の密着性を得ることが困難になる場合があるためである。
したがって、フッ素系レベリング剤の配合量を、（Ａ）成分としての活性エネルギー線硬化性樹脂１００重量部に対して、０．０３〜０．１８重量部の範囲内の値とすることがより好ましく、０．０５〜０．１５重量部の範囲内の値とすることがさらに好ましい。
【００４３】
（１）−４  （Ｄ）成分：光重合開始剤
また、活性エネルギー線硬化性樹脂を活性エネルギー線、特に紫外線によって効率的に硬化できることから、所望により（Ｄ）成分としての光重合開始剤を併用することも好ましい。
かかる光重合開始剤としては、ラジカル重合型の光重合性プレポリマーや光重合性モノマーに対しては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリーブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミン安息香酸エステル等が挙げられる。
【００４４】
また、カチオン重合型の光重合性プレポリマーに対する光重合開始剤としては、例えば、芳香族スルホニウムイオン、芳香族オキソスルホニウムイオン、芳香族ヨードニウムイオン等のオニウムと、テトラフルオロボレート、ヘキサフルオロホスフェート、ヘキサフルオロアンチモネート、ヘキサフルオロアルセネート等の陰イオンからなる化合物等が挙げられる。
なお、これらは１種単独で用いてもよいし、２種以上を組み合わせて用いてもよい。
また、光重合開始剤の配合量としては、上述した（Ａ）成分としての活性エネルギー線硬化性樹脂１００重量部に対して、０．２〜１０重量部の範囲内の値とすることが好ましく、１〜５重量部の範囲内の値とすることがより好ましい。
【００４５】
（２）ハードコート層形成用組成物
また、ハードコート層は、ハードコート層形成用組成物を予め調製し、後述の通り塗布・乾燥し、硬化することにより形成されることが好ましい。
当該組成物は、必要に応じ、適当な溶媒中に活性エネルギー線硬化性樹脂、光重合開始剤、シリカ微粒子、および所望により用いられる各種添加成分を、それぞれ所定の割合で加え、溶解または分散させることにより調製することができる。
なお、各種添加成分としては、例えば、酸化防止剤、紫外線吸収剤、（近）赤外線吸収剤、シラン系カップリング剤、光安定剤、レベリング剤、帯電防止剤、消泡剤等が挙げられる。
【００４６】
また、用いる溶媒としては、例えば、ヘキサン、ヘプタン等の脂肪族炭化水素、トルエン、キシレン等の芳香族炭化水素、塩化メチレン、塩化エチレン等のハロゲン化炭化水素、メタノール、エタノール、プロパノール、ブタノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤等が挙げられる。
このようにして調製されたハードコート層形成用組成物の濃度、粘度としては、コーティング可能なものであればよく、特に限定されず、状況に応じて適宜選定することができる。
したがって、通常、得られるハードコート層形成用組成物の膜厚を所定の範囲に調節しやすい観点から、固形分濃度０．０５〜３０重量％となるように希釈することが好ましく、０．１〜２５重量％となるように希釈することがより好ましい。
【００４７】
（３）膜厚
また、ハードコート層の膜厚を０．５〜５μｍの範囲内の値とすることが好ましい。
この理由は、ハードコート層の膜厚が０．５μｍ未満の値となると、樹脂の硬化性が低下して十分な耐エッチング性を得ることが困難になるばかりか、アニール処理による基材フィルムの熱収縮に対する保持機能が不十分になり、カールの発生を抑制できなくなる場合があるためである。一方、ハードコート層の膜厚が５μｍを超えた値となると、アニール処理によりハードコート層からアウトガスが発生しやすくなる場合があるためである。
したがって、ハードコート層の膜厚を０．８〜４μｍの範囲内の値とすることがより好ましく、１〜３μｍの範囲内の値とすることがさらに好ましい。
【００４８】
３．光学調整層
図１（ａ）に示すように、光学調整層２は、基材フィルム４側から、相対的に屈折率が高い高屈折率層２ｂと、相対的に屈折率が低い低屈折率層２ａと、を順に積層してなることが好ましい。
この理由は、光学調整層をこのような積層構造とすることにより、透明導電層の屈折率と、基材フィルム４の屈折率との差に起因して透明導電層のパターン形状が視認されやすくなることを、効果的に抑制することができるためである。
【００４９】
（１）高屈折率層
（１）−１  屈折率
高屈折率層の屈折率を１．６以上の値とすることが好ましい。
この理由は、高屈折率層の屈折率が１．６未満の値となると、低屈折率層との有意な屈折率差が得られなくなり、透明導電層のパターン形状が視認されやすくなる場合があるためである。一方、高屈折率層の屈折率が過度に大きな値になると、高屈折率層の膜が脆くなる場合があるためである。
したがって、高屈折率層の屈折率を１．６１〜２の範囲内の値とすることがより好ましく、１．６３〜１．８の範囲内の値とすることがさらに好ましい。
【００５０】
（１）−２  材料物質
また、高屈折率層が、材料物質としての金属酸化物微粒子および活性エネルギー線硬化性樹脂を含む組成物の硬化物からなることが好ましい。
この理由は、金属酸化物微粒子および活性エネルギー線硬化性樹脂を含むことにより、高屈折率層における屈折率の調整が容易になるためである。
【００５１】
また、金属酸化物の種類は、酸化タンタル、酸化亜鉛、酸化インジウム、酸化ハフニウム、酸化セリウム、酸化錫、酸化ニオブ、インジウム錫酸化物（ＩＴＯ）、アンチモン錫酸化物（ＡＴＯ）等が好ましく挙げられる。
また、透明性を低下させずに高屈折率化を実現する観点から、酸化チタンおよび酸化ジルコニウムから選択される少なくとも１種類であることが特に好ましい。
なお、これらの金属酸化物は、１種単独で使用してもよいし、２種以上を併用してもよい。
また、金属酸化物微粒子の体積平均粒子径（Ｄ５０）は、０．００５μｍ〜１μｍの範囲内の値とすることが好ましい。
なお、金属酸化物微粒子の体積平均粒子径（Ｄ５０）は、例えば、ゼータ電位測定法を用いた測定法により求めることができるほか、レーザー回折散乱式粒度分布測定装置を用いて求めることもでき、さらに、ＳＥＭ画像を基に求めることもできる。
また、高屈折率層に使用される活性エネルギー線硬化性樹脂および光重合開始剤としては、ハードコート層の説明において挙げられたものを適宜使用することができる。
また、金属酸化物微粒子の配合量としては、活性エネルギー線硬化性樹脂１００重量部に対して、２０〜２０００重量部であることが好ましく、８０〜１０００重量部であることがより好ましく、１５０〜４００重量部であることがさらに好ましい。
【００５２】
（１）−３  高屈折率層形成用組成物
また、高屈折率層は、高屈折率層形成用の組成物を予め調製し、後述の通り塗布・乾燥し、硬化することにより形成されることが好ましい。
当該組成物は、必要に応じ、適当な溶媒中に活性エネルギー線硬化性樹脂、光重合開始剤、金属酸化物微粒子、および所望により用いられる各種添加成分を、それぞれ所定の割合で加え、溶解または分散させることにより調製することができる。
なお、各種添加成分、溶媒、高屈折率層形成用の組成物の濃度、粘度等については、ハードコート層の説明における内容と同様である。
【００５３】
（１）−４  膜厚
また、高屈折率層の膜厚を２０〜１３０ｎｍとすることが好ましい。
この理由は、高屈折率層の膜厚が２０ｎｍ未満の値となると、高屈折率層の膜が脆くなり、層の形状を維持できなくなる場合があるためである。一方、高屈折率層の膜厚１３０ｎｍを超えた値となると、透明導電層のパターン形状が視認されやすくなる場合があるためである。
したがって、高屈折率層の膜厚を２３〜１２０ｎｍとすることがより好ましく、３０〜１１０ｎｍとすることがさらに好ましい。
【００５４】
（２）低屈折率層
（２）−１  屈折率
低屈折率層の屈折率を１．４５以下の値とすることが好ましい。
この理由は、低屈折率層の屈折率が１．４５を超えた値となると、高屈折率層との有意な屈折率差が得られなくなり、透明導電層のパターン形状が視認されやすくなる場合があるためである。一方、低屈折率層の屈折率が過度に小さな値となると、低屈折率層の膜が脆くなる場合があるためである。
したがって、低屈折率層の屈折率を１．３〜１．４４の範囲内の値とすることがより好ましく、１．３５〜１．４３の範囲内の値とすることがさらに好ましい。
【００５５】
（２）−２  材料物質
また、本発明における低屈折率層は、材料物質として下記（ａ）〜（ｂ）成分を含む低屈折率層形成用組成物を光硬化してなることが好ましい。
（ａ）活性エネルギー線硬化性樹脂                        １００重量部
（ｂ）シリカ微粒子                                  ２〜１２０重量部
この理由は、低屈折率層を形成する際に用いる低屈折率層形成用組成物が、活性エネルギー線硬化性樹脂に対し、シリカ微粒子を比較的少ない範囲で含むことにより、過酷なアルカリ処理を含むエッチング処理を行った場合であっても、低屈折率層におけるシリカ微粒子が溶けたり、脱落したりすることを効果的に抑制することができるためである。
また、活性エネルギー線硬化性樹脂は、硬化により低屈折率層におけるマトリックス部分を構成し、低屈折率層におけるシリカ微粒子をより効果的に保護し、さらに効果的に耐エッチング性を向上させることができる。
以下、成分ごとに説明する。
【００５６】
（ｉ）（ａ）成分：活性エネルギー線硬化性樹脂
（ａ）成分は、活性エネルギー線硬化性樹脂である。
かかる（Ａ）成分としての活性エネルギー線硬化性樹脂としては、ハードコート層の説明において挙げられた光重合性プレポリマーや光重合性モノマーを適宜使用することができる。
【００５７】
また、活性エネルギー線硬化性樹脂が、撥水性樹脂を含有することが好ましい。
この理由は、撥水性樹脂を含有することにより、低屈折率層におけるシリカ微粒子をさらに効果的に保護することができることから、より一段と効果的に耐エッチング性を向上させることができるためである。
また、撥水性樹脂であれば、主な活性エネルギー線硬化樹脂である（メタ）アクリル系紫外線硬化性樹脂と比較して屈折率が低いことから、低屈折率層の屈折率をより容易に所定の範囲にまで低下させることができるためである。
また、かかる撥水性樹脂としては、撥水性を有する樹脂であれば特に制限されるものではなく、従来公知の撥水性樹脂を用いることができる。
より具体的には、撥水性樹脂単体で形成した樹脂膜における表面自由エネルギーが１０〜３０ｍＮ／ｍの範囲内の値であれば、本発明における撥水性樹脂として好適に使用することができる。
【００５８】
また、撥水性樹脂の具体例としては、例えば、シリコーン樹脂や、例えば、ポリフッ化ビニリデン、フッ素系アクリル樹脂およびポリフルオロエチレン等のフッ素樹脂を挙げることができる。
また、中でも、フッ素樹脂を用いることが好ましく、特に反応性フッ素アクリル樹脂が好ましい。
この理由は、フッ素樹脂であれば、低屈折率層におけるシリカ微粒子をより効果的に保護することができることから、さらに効果的に耐エッチング性を向上させることができるためである。
【００５９】
また、撥水性樹脂の含有量を、（Ａ）成分全体を１００重量％とした場合に、５０〜９０重量％の範囲内の値とすることが好ましい。
この理由は、撥水性樹脂の含有量が５０重量％未満の値となると、低屈折率層におけるシリカ微粒子を効果的に保護することが困難になり、ひいては耐エッチング性を向上させることが困難になる場合があるためである。また、低屈折率層の屈折率を十分に低い値とすることが困難になる場合があるためである。一方、撥水性樹脂の含有量が９０重量％を超えた値となると、低屈折率層の表面自由エネルギーが過度に低い値になってしまい、屈折率層に要求される透明導電層等に対する所定の密着性を得ることが困難になる場合があるためである。
したがって、撥水性樹脂の含有量を、（Ａ）成分全体を１００重量％とした場合に、６０〜８５重量％の範囲内の値とすることがより好ましく、７０〜８０重量％の範囲内の値とすることがさらに好ましい。
【００６０】
（ｉｉ）（ｂ）成分：シリカ微粒子
（ｂ）成分は、シリカ微粒子である。
かかるシリカ微粒子の種類としては、特に制限されるものではないが、中空シリカ微粒子を用いることが好ましい。
この理由は、中空シリカ微粒子であれば、内部の中空部分に空気を含むことから、シリカ微粒子全体としての屈折率がさらに低下することになり、少ない配合量であってもより効率的に低屈折率層の屈折率を所定の屈折率に調整することができるためである。
なお、「中空シリカ微粒子」とは、粒子の内部に空洞を有するシリカ微粒子を意味する。
【００６１】
また、シリカ微粒子が反応性シリカ微粒子であることが好ましい。
この理由は、反応性シリカ微粒子であれば、低屈折率層に対してシリカ微粒子を強固に固定することができることから、より効果的に耐エッチング性を向上させることができるためである。
なお、「反応性シリカ微粒子」とは、重合性不飽和基含有有機化合物が結合したシリカ微粒子であり、シリカ微粒子の表面におけるシラノール基に、該シラノール基を反応し得る官能基を有する重合性不飽和基含有有機化合物を反応させることによって得ることができる。
また、上述した重合性不飽和基としては、例えば、ラジカル重合性のアクリロイル基やメタクリロイル基等が挙げられる。
【００６２】
また、シリカ微粒子の体積平均粒子径（Ｄ５０）を２０〜７０ｎｍの範囲内の値とすることが好ましい。
この理由は、シリカ微粒子の体積平均粒子径（Ｄ５０）をかかる範囲内の値とすることにより、低屈折率層における透明性を低下させることなく、所定の屈折率を得ることができるためである。
すなわち、シリカ微粒子の体積平均粒子径（Ｄ５０）が２０ｎｍ未満の値となると、特に中空シリカ微粒子の場合、その構造上、粒子内部の空洞部を十分に確保することが困難になり、低屈折率層の屈折率を低下させる効果が不十分になる場合があるためである。一方、シリカ微粒子の体積平均粒子径（Ｄ５０）が７０ｎｍを超えた値となると、光の散乱が生じやすくなって、低屈折率層における透明性が低下しやすくなる場合があるためである。
したがって、シリカ微粒子の体積平均粒子径（Ｄ５０）を３０〜６０ｎｍの範囲内の値とすることがより好ましく、４０〜５０ｎｍの範囲内の値とすることがさらに好ましい。
なお、シリカ微粒子の体積平均粒子径（Ｄ５０）は、例えば、ゼータ電位測定法により求めることができるほか、レーザー回折散乱式粒度分布測定装置を用いて求めることもでき、さらに、ＳＥＭ画像を基に求めることもできる。
【００６３】
また、シリカ微粒子の配合量を、（Ａ）成分としての撥水性樹脂を含有する活性エネルギー線硬化性樹脂１００重量部に対して、２〜１２０重量部の範囲内の値とすることが好ましい。
この理由は、シリカ微粒子の配合量が２重量部未満の値となると、低屈折率層の屈折率を十分に低下させることが困難になったり、低屈折率層の表面に十分な表面凹凸を形成することが困難になり、透明導電層等に対する所定の密着性を得ることが困難になったりする場合があるためである。一方、シリカ微粒子の配合量が１２０重量部を超えた値となると、過酷なアルカリ処理を含むエッチング処理を行った場合に、低屈折率層におけるシリカ微粒子が溶けたり、脱落したりしやすくなったりする場合があるためである。
したがって、シリカ微粒子の配合量を、（Ａ）成分としての撥水性樹脂を含有する活性エネルギー線硬化性樹脂１００重量部に対して、３０〜１１０重量部の範囲内の値とすることがより好ましく、５０〜１００重量部の範囲内の値とすることがさらに好ましい。
【００６４】
（２）−３  低屈折率層形成用組成物
また、低屈折率層は、低屈折率層形成用組成物を予め調製し、後述の通り塗布・乾燥し、硬化させることにより形成される。
当該組成物は、必要に応じ、適当な溶媒中に上述した（Ａ）成分としての活性エネルギー線硬化性樹脂、および（Ｂ）成分としてのシリカ微粒子、並びに、光重合開始剤その他の各種添加成分をそれぞれ所定の割合で加え、溶解または分散させることにより調製することができる。
なお、各種添加成分、溶媒、低屈折率層形成用組成物の濃度、粘度等については、ハードコート層の説明における内容と同様である。
【００６５】
（２）−４  膜厚
また、低屈折率層の膜厚を２０〜１５０ｎｍの範囲内の値とすることが好ましい。
この理由は、低屈折率層の膜厚をかかる範囲内の値とすることにより、透明導電層のパターン形状をより安定的に不可視化することができると同時に、十分な耐エッチング性を得ることができるためである。
すなわち、低屈折率層の膜厚が２０ｎｍ未満の値となると、低屈折率層の膜が脆くなり、耐エッチング性が不十分になる場合があるためである。一方、低屈折率層の膜厚が１５０ｎｍを超えた値となると、透明導電層のパターン形状が視認されやすくなる場合があるためである。
したがって、低屈折率層の膜厚を２５〜１２０ｎｍの範囲内の値とすることがより好ましく、３０〜１００ｎｍの範囲内の値とすることがさらに好ましい。
【００６６】
４．透明導電層形成用積層体の製造方法
本発明の透明導電層形成用積層体は、例えば、下記工程（ａ）〜（ｂ）を含む製造方法により得ることができる。
（ａ）基材フィルムの両面にハードコート層を形成する工程
（ｂ）一方のハードコート層上に、光学調整層を形成する工程
以下、これまでの内容と重複する部分は省略し、異なる部分のみを詳述する。
なお、本発明の透明導電層形成用積層体は、基材フィルムの両面にハードコート層を必須の構成要件としていないが、以下の説明においては、基材フィルムの両面にハードコート層を形成した場合を例に挙げて説明する。
【００６７】
（１）工程（ａ）：ハードコート層を形成する工程
基材フィルムの両面に、上述したハードコート層形成用組成物を、従来公知の方法にて塗布し塗膜を形成した後、乾燥し、これに活性エネルギー線を照射して塗膜を硬化させることにより、ハードコート層が形成される。
また、ハードコート層形成用組成物の塗布方法としては、例えば、バーコート法、ナイフコート法、ロールコート法、ブレードコート法、ダイコート法、グラビアコート法等が挙げられる。
【００６８】
また、乾燥条件としては、６０〜１５０℃で１０秒〜１０分程度行うことが好ましい。
さらに、活性エネルギー線としては、例えば、紫外線や電子線等が挙げられる。
また、紫外線の光源としては、高圧水銀ランプ、無電極ランプ、メタルハライドランプ、キセノンランプ等が挙げられ、その照射量は、通常、１００〜５００ｍＪ／ｃｍ2とすることが好ましい。
一方、電子線の光源としては、電子線加速器等が挙げられ、その照射量は、通常、１５０〜３５０ｋＶとすることが好ましい。
また、活性エネルギー線を照射する際には、窒素雰囲気下において行うことがより好ましい。
この理由は、窒素雰囲気下において行うことにより、ハードコート層表面の硬化反応が効果的に進み、ハードコート層における耐エッチング性を、さらに効果的に向上させることができるためである。
【００６９】
（２）工程（ｂ）：光学調整層を形成する工程
次いで、形成されたハードコート層上に（ハードコート層を形成しない場合は、基材フィルム上に直接）、高屈折率層を形成する。
すなわち、高屈折率層は、基材フィルム上にハードコート層を形成するのと同様にして、上述した高屈折率層形成用組成物を塗布・乾燥するとともに、活性エネルギー線を照射して硬化させることにより形成することができる。
次いで、形成された高屈折率層上に、さらに低屈折率層を形成する。
すなわち、低屈折率層は、基材フィルム上にハードコート層を形成するのと同様にして、上述した低屈折率層形成用組成物を塗布・乾燥するとともに、活性エネルギー線を照射して硬化させることにより形成することができる。
また、活性エネルギー線を照射する際には、窒素雰囲気下において行うことがより好ましい。
この理由は、窒素雰囲気下において行うことにより、光学調整層表面の硬化反応が効果的に進み、光学調整層、特に最表面層である低屈折率層における耐エッチング性を、さらに効果的に向上させることができるためである。
【００７０】
［第２の実施形態］
本発明の第２の実施形態は、図３に示すように、ハードコート層と、基材フィルムと、光学調整層と、透明導電層と、を順に積層してなる透明導電性フィルムであって、ハードコート層が、下記（Ａ）〜（Ｂ）成分を含むハードコート層形成用組成物を光硬化してなることを特徴とする透明導電性フィルムである。
（Ａ）活性エネルギー線硬化性樹脂                        １００重量部
（Ｂ）シリカ微粒子                                １５〜１００重量部
以下、本発明の第２の実施形態を、これまでの内容と重複する部分は省略し、異なる部分のみを詳述する。
【００７１】
１．透明導電層
（１）材料物質
本発明の透明導電性フィルムにおいて、透明導電層の材料物質としては、透明性と導電性とを併せ持つものであれば特に制限されるものではないが、例えば、酸化インジウム、酸化亜鉛、酸化錫、インジウム錫酸化物（ＩＴＯ）、錫アンチモン酸化物、亜鉛アルミニウム酸化物、インジウム亜鉛酸化物等が挙げられる。
また、特に、材料物質としてＩＴＯを用いることが好ましい。
この理由は、ＩＴＯであれば、適当な造膜条件を採用することで、透明性および導電性に優れた透明導電層を形成することができるためである。
【００７２】
（２）パターン形状
また、透明導電層が、エッチングによりライン状若しくは格子状のようなパターン形状に形成されてなることが好ましい。
また、上述したパターン形状は、透明導電層の存在する部分の線幅と、透明導電層が存在しない部分の線幅とが、略等しいことが好ましい。
さらに、当該線幅は、通常、０．１〜１０ｍｍであり、好ましくは、０．２〜５ｍｍであり、特に好ましくは０．５〜２ｍｍである。
なお、上述したライン状若しくは格子状における線幅は一定である場合に限られず、例えば、静電容量式のタッチパネルに要求される形状に連なるもの等を自由に選択することができる。
具体的には、ひし形部分と線部が繰り返し連なったパターン形状等が挙げられ、このようなパターン形状も「ライン状」の範疇に含まれる。
なお、透明導電層をこのように形成した場合、アニール処理を施すことにより、通常、透明導電層のパターン形状が目立ちやすくなるが、図３に示すように基材フィルムの両側にハードコート層を設ける場合、本発明の透明導電性フィルムであれば、透明導電層のパターン形状を不可視化することができる。
【００７３】
（３）膜厚
また、透明導電層の厚さは、５〜５００ｎｍであることが好ましい。
この理由は、透明導電層の厚さが５ｎｍ未満の値となると、透明導電層が脆くなるばかりか、十分な導電性が得られなくなる場合があるためである。一方、透明導電層の厚さが５００ｎｍを超えた値となると、透明導電層に起因した色味が強くなり、パターン形状が認識されやすくなる場合があるためである。
したがって、透明導電層の厚さは、１５〜２５０ｎｍであることがより好ましく、２０〜１００ｎｍであることがさらに好ましい。
【００７４】
２．透明導電性フィルムの製造方法
上述した透明導電層形成用積層体の製造方法における工程（ｂ）で得られた光学調整層に対し、真空蒸着法、スパッタリング法、ＣＶＤ法、イオンプレーティング法、スプレー法、ゾル−ゲル法等の公知の方法により、透明導電層を形成することにより、透明導電性フィルムを得ることができる。
また、スパッタリング法としては、化合物を用いた通常のスパッタリング法、あるいは金属ターゲットを用いた反応性スパッタリング法等が挙げられる。
この際、反応性ガスとして酸素、窒素、水蒸気等を導入したり、オゾン添加やイオンアシスト等を併用したりすることも好ましい。
また、透明導電層は、上述したようにして製膜した後、フォトリソグラフィー法により所定のパターンのレジストマスクを形成した後、公知の方法によりエッチング処理を施すことで、ライン状のパターン等を形成することができる。
なお、エッチング液としては、塩酸、硫酸、硝酸、リン酸等の酸の水溶液等が好ましく挙げられる。
また、エッチング処理の最終工程である残留したフォトレジストを除去するためのアルカリ処理に用いられる液としては、エッチング処理の迅速化の観点から、液温１０〜５０℃、濃度１〜１０重量％、ｐＨ１３．４〜１４．４の強塩基水溶液を用いることが好ましい。
また、好適な強塩基としては、水酸化リチウム、水酸化ナトリウム、水酸化カリウム、水酸化ルビジウム、水酸化セシウム、水酸化テトラメチルアンモニウム、水酸化テトラエチルアンモニウム、水酸化カルシウム、水酸化ストロンチウム、水酸化バリウム、水酸化ユウロピウム（ＩＩ）、水酸化タリウム（Ｉ）、グアニジン等が挙げられる。
【００７５】
また、透明導電層の結晶性を高めて、抵抗率を低下させるために、アニール工程を設けて所定のアニール処理を行うことが好ましい。
すなわち、得られた透明導電性フィルムを１３０〜１８０℃の温度条件下に０．５〜２時間曝すことが好ましい。
【実施例】
【００７６】
以下、実施例を参照して、本発明の透明導電層形成用積層体等をさらに詳細に説明する。
【００７７】
［実施例１］
１．ハードコート層形成用組成物の調製
容器内に、（Ａ）成分としての活性エネルギー線硬化性樹脂と、（Ｂ）成分としてのシリカ微粒子と、（Ｃ）成分としてのレベリング剤と、（Ｄ）成分としての光重合開始剤と、を下記組成にて収容した後、溶剤を加えて均一に混合し、固形分濃度２２重量％のハードコート層形成用組成物を調製した。
なお、下記組成および表１に示す組成における配合量は、希釈溶剤を除いた純分を表す。
（Ａ）成分：ジペンタエリスリトールヘキサアクリレート    １００重量部
（Ｂ）成分：反応性中実シリカ微粒子                    ４３．２重量部
（体積平均粒子径（Ｄ５０）１５ｎｍ）
（Ｃ）成分：フッ素系レベリング剤                      ０．０５重量部
（ネオス（株）製、フタージェント７６０２Ａ）
（Ｄ）成分：光重合開始剤                                    ３重量部
（ＢＡＳＦジャパン（株）製、イルガキュア  １８４）
なお、上述した（Ｂ）成分の体積平均粒子径（Ｄ５０）は、レーザー回折散乱式粒度分布測定装置にて測定した。
また、以下において、上述した（Ｄ）成分としての光開始剤を「イルガキュア  １８４」と称する場合がある。
【００７８】
２．高屈折率層形成用組成物の調製
容器内に、紫外線硬化性樹脂（大日精化工業（株）製、セイカビーム  ＥＸＦ−０１Ｌ（ＮＳ））を１００重量部（希釈溶剤を除いた純分を表す。以下同じ。）と、酸化ジルコニウム分散液（ＣＩＫナノテック（株）製、ＺＲＭＩＢＫ１５ＷＴ％−Ｆ８５）を２００重量部と、アクリル系レベリング剤（ビックケミー・ジャパン（株）製、ＢＹＫ−３５５）を０．０５重量部と、光重合開始剤（ＢＡＳＦジャパン（株）製、イルガキュア  ９０７）を３重量部と、を収容した後、溶剤を加えて均一に混合し、固形分濃度１重量％の高屈折率層形成用組成物を調製した。
【００７９】
３．低屈折率層形成用組成物の調製
容器内に、（ａ）成分としての撥水性樹脂を含有する活性エネルギー線硬化性樹脂と、（ｂ）成分としてのシリカ微粒子と、（ｃ）成分としてのレベリング剤と、（ｄ）成分としての光重合開始剤と、を下記組成にて収容した後、溶剤を加えて均一に混合し、固形分濃度１重量％の低屈折率層形成用組成物を調製した。
なお、下記組成に示す組成における配合量は、希釈溶剤を除いた純分を表す。
（ａ）成分：フッ素樹脂を含有する紫外線硬化性アクリル樹脂
１００重量部
（フッ素樹脂の種類：反応性フッ素アクリル樹脂、フッ素樹脂の含有量：８０重量％、フッ素樹脂単体の硬化樹脂塗膜の表面自由エネルギー：２５ｍＮ／ｍ）
（ｂ）成分：反応性中空シリカ微粒子                      １００重量部
（体積平均粒子径（Ｄ５０）４５ｎｍ）
（ｃ）成分：アクリル系レベリング剤                    ０．０５重量部
（ビックケミー・ジャパン（株）製、ＢＹＫ−３５５）
（ｄ）成分：光重合開始剤                                    ５重量部
（ＢＡＳＦジャパン（株）製、イルガキュア  １８４）
なお、上述した（ｂ）成分の体積平均粒子径（Ｄ５０）は、レーザー回折散乱式粒度分布測定装置にて測定した。
【００８０】
４．ハードコート層の形成
基材フィルムとして、膜厚１２５μｍの易接着層付きポリエステルフィルム（帝人デュポン（株）製、ＰＥＴ１２５ＫＥＬ８６Ｗ）を用意した。
次いで、用意した基材フィルムの表面に、ハードコート層形成用組成物をワイヤーバー＃８にて塗工した。
次いで、７０℃で１分間乾燥させた後、窒素雰囲気下において紫外線照射装置（ジーエスユアサコーポレーション（株）製）を用いて下記条件にて紫外線を照射し、基材フィルムの表面に膜厚２μｍのハードコート層を形成した。
また、基材フィルムの反対側の面にも、同様にしてハードコート層を形成した。
光源：高圧水銀灯
照度：１５０ｍＷ／ｃｍ2
光量：１５０ｍＪ／ｃｍ2
【００８１】
５．高屈折率層の形成
次いで、形成した一方のハードコート層上に、高屈折率形成用組成物をワイヤーバー＃４にて塗工した。
次いで、５０℃で１分間乾燥させた後、窒素雰囲気下において紫外線照射装置（ジーエスユアサコーポレーション（株）製）を用いてハードコート層と同じ照射条件にて紫外線を照射し、ハードコート層上に膜厚３５ｎｍ、屈折率ｎD＝１．６５の高屈折率層を形成した。
【００８２】
６．低屈折率層の形成
次いで、形成した高屈折率層上に、低屈折率層形成用の組成物をワイヤーバー＃４にて塗工した。
次いで、５０℃で１分間乾燥させた後、窒素雰囲気下において紫外線照射装置（ジーエスユアサコーポレーション（株）製）を用いてハードコート層と同じ照射条件にて紫外線を照射し、高屈折率層上に膜厚５０ｎｍ、屈折率ｎD＝１．３７の低屈折率層を形成し、図１（ａ）に示すような透明導電層形成用積層体を得た。
【００８３】
７．評価
（１）耐エッチング性の評価
得られた透明導電層形成用積層体における耐エッチング性を評価した。
すなわち、得られた透明導電層形成用積層体の反射率（％）（低屈折率層側）を紫外可視近赤外（ＵＶ−ｖｉｓ−ＮＩＲ）分光光度計（島津製作所（株）製、ＵＶ−３６００）を用いて、反射角度：８°、サンプリングピッチ：１ｎｍ、測定モード：シングルの条件にて測定した。
次いで、透明導電層形成用積層体を、４０℃に加温した５重量％の水酸化ナトリウム水溶液に５分間浸漬させてアルカリ処理した後、上述した条件と同条件にて反射率（％）を測定した。
次いで、アルカリ処理前の反射率（％）からアルカリ処理後の反射率（％）を引いて反射率変化量（％）を算出した。得られた結果を表１に示す。
なお、反射率変化量が０．５％以下の値であれば、実用上、優れた耐エッチング性を有すると判断できる。
また、反射率変化量（％）により耐エッチング性を評価できる理由は、エッチング処理によりハードコート層の膜厚または屈折率もしくは両方が変化すると、ハードコート層の反射率が変化するためである。
【００８４】
（２）パターン視認性の評価
得られた透明導電層形成用積層体の低屈折率層の表面に対し、パターン化された透明導電層を形成し、その視認性を評価した。
すなわち、得られた透明導電層形成用積層体を縦９０ｍｍ×横９０ｍｍにカットした後、ＩＴＯターゲット（酸化錫１０重量％、酸化インジウム９０重量％）を用いてスパッタリングを行い、低屈折率層上の中央部に縦６０ｍｍ×横６０ｍｍの正方形状、膜厚３０ｎｍの透明導電層を形成した。
次いで、得られた透明導電層の表面上に格子状にパターン化されたフォトレジスト膜を形成した。
次いで、室温下にて、１０重量％の塩酸に１分間浸漬することによりエッチング処理を行い、透明導電層を格子状にパターン化した。
次いで、４０℃に加温した５重量％の水酸化ナトリウム水溶液に５分間浸漬させてアルカリ処理を行い、透明導電層上のフォトレジスト膜を除去し、パターン化された透明導電層を有する透明導電性フィルムを得た。
当該透明導電性フィルムは、線幅２ｍｍのＩＴＯからなる線部により１辺が２ｍｍの正方形の空隙が格子状に区画化されたパターン形状を有する３０ｎｍの透明導電層を有するものであった。
次いで、得られた透明導電性フィルムを、白色蛍光灯から１ｍの位置に設置し、透明導電性フィルムに白色蛍光灯を映りこませた状態で、白色蛍光灯が設置されているのと同じ側における透明導電性フィルムから３０ｃｍの位置より、目視にて透明導電層のパターン形状を観察し、下記基準に沿って評価した。得られた結果を表１に示す。
○：透明導電層のパターン形状が視認されない
×：透明導電層のパターン形状が視認される
【００８５】
（３）アンチブロッキング性の評価
得られた透明導電層形成用積層体におけるアンチブロッキング性を評価した。
すなわち、平坦なガラス板上に、粘着剤などを介さず、ハードコート層が上向きになるように透明導電層形成用積層体を載置した。
次いで、載置した透明導電層形成用積層体の上に、別の透明導電層形成用積層体を重ねて置いた後、手で押し、これら２枚の透明導電層形成用積層体を擦ることで、ハードコート層同士、およびハードコート層と低屈折率層の擦り合わせを行い、下記基準に沿ってアンチブロッキング性を評価した。得られた結果を表１に示す。
○：層表面同士が密着しない
×：層表面同士が密着して動かない
【００８６】
［実施例２］
実施例２では、ハードコート層形成用組成物を調製する際に、下記組成としたほかは、実施例１と同様に透明導電層形成用積層体を製造し、評価した。得られた結果を表１に示す。
なお、下記組成および表１に示す組成における配合量は、希釈溶剤を除いた純分を表す。
（Ａ１）成分：ジペンタエリスリトールヘキサアクリレート
９９．５重量部
（Ａ２）成分：架橋アクリル系共重合樹脂                  ０．５重量部
（積水化成品工業（株）製、テクポリマー  ＸＸ−２７ＬＡ）
（Ｂ）成分：反応性中実シリカ微粒子                      １００重量部
（体積平均粒子径（Ｄ５０）１５ｎｍ）
（Ｃ）成分：フッ素系レベリング剤                      ０．１３重量部
（ネオス（株）製、フタージェント７６０２Ａ）
（Ｄ）成分：光重合開始剤                                ６．７重量部
（ＢＡＳＦジャパン（株）製、イルガキュア  １８４）
なお、上述した（Ｂ）成分の体積平均粒子径（Ｄ５０）は、レーザー回折散乱式粒度分布測定装置にて測定した。
また、以下において、（Ａ２）成分としての架橋アクリル系共重合体樹脂を「テクポリマー  ＸＸ−２７ＬＡ」と称する場合がある。
【００８７】
［比較例１］
比較例１では、ハードコート層形成用組成物を調製する際に、下記組成としたほかは、実施例１と同様に透明導電層形成用積層体を製造し、評価した。得られた結果を表１に示す。
なお、下記組成および表１に示す組成における配合量は、希釈溶剤を除いた純分を表す。
（Ａ）成分：ジペンタエリスリトールヘキサアクリレート    １００重量部
（Ｂ）成分：反応性中実シリカ微粒子                      １５０重量部
（体積平均粒子径（Ｄ５０）１５ｎｍ）
（Ｃ）成分：フッ素系レベリング剤                      ０．０５重量部
（ネオス（株）製、フタージェント７６０２Ａ）
（Ｄ）成分：光重合開始剤                                    ５重量部
（ＢＡＳＦジャパン（株）製、イルガキュア  １８４）
なお、上述した（Ｂ）成分の体積平均粒子径（Ｄ５０）は、レーザー回折散乱式粒度分布測定装置にて測定した。
【００８８】
［比較例２］
比較例２では、ハードコート層形成用組成物を調製する際に、下記組成としたほかは、実施例１と同様に透明導電層形成用積層体を製造し、評価した。得られた結果を表１に示す。
なお、下記組成および表１に示す組成における配合量は、希釈溶剤を除いた純分を表す。
（Ａ）成分：ジペンタエリスリトールヘキサアクリレート    １００重量部
（Ｃ）成分：フッ素系レベリング剤                      ０．０５重量部
（ネオス（株）製、フタージェント７６０２Ａ）
（Ｄ）成分：光重合開始剤                                    ５重量部
（ＢＡＳＦジャパン（株）製、イルガキュア  １８４）
【００８９】
【表１】
0006563228.tif 000002
【産業上の利用可能性】
【００９０】
以上、詳述したように、本発明によれば、透明導電層形成用積層体の最裏面であるハードコート層を形成する際に、活性エネルギー線硬化性樹脂に対し、シリカ微粒子を所定の範囲で配合してなるハードコート層形成用組成物を用いることにより、ハードコート層における耐エッチング性に優れた透明導電層形成用積層体を得ることができるようになった。
その結果、透明導電層のパターン形状を安定的に不可視化することができ、かつ、得られる透明導電性フィルムにおけるアンチブロッキング性に優れた透明導電層形成用積層体を得ることができるようになった。
したがって、本発明の透明導電層形成用積層体およびそれを用いた透明導電性フィルムは、タッチパネルの高品質化に著しく寄与することが期待される。
【符号の説明】
【００９１】
１：透明導電層、２：光学調整層、２ａ：低屈折率層、２ｂ：高屈折率層、３：ハードコート層、３ａ：第１のハードコート層、３ｂ：第２のハードコート層、４：基材フィルム、１０：透明導電層形成用積層体、１００：透明導電性フィルム
【図１】
0006563228.tif 000003
【図２】
0006563228.tif 000004
【図３】
0006563228.tif 000005